(57)【要約】  本発明は、酸化アルミニウムと酸化マグネシウムとの混合物、好ましくはそのスピネル相のアルミン酸マグネシウム上に担持された異なるピロリン酸塩Ｍ２Ｐ２Ｏ７（Ｍ＝ＢａまたはＣａである）によって形成された活性相を含む、バナジウムを汚染物質として含む炭化水素接触分解プロセスに使用可能な化学組成物に関する。前記組成物は、原料から生じる金属、特にバナジウムを捕捉し、ひいては触媒を保護する。前記組成物は好ましくは別個の粒子形態で使用して、原料の金属含有量に従って装置に係る組成物を添加するのを制御する。本発明は、ピロリン酸塩の合成、Ｍ２Ｐ２Ｏ７酸化物と共にベーマイト型アルミナ、酸化マグネシウムまたは水酸化マグネシウムの懸濁液の形成、噴霧乾燥、およびＭ２Ｐ２Ｏ７酸化物の結晶構造の破壊を生じさせずにマイクロスフェアを焼成することを含む、前記組成物を調製する方法にも関する。【特許請求の範囲】
【請求項１】
汚染物質としてバナジウムを含有する、炭化水素接触分解プロセスに有用な化学組成物であって、該化学組成物が、ピロリン酸塩Ｍ２Ｐ２Ｏ７（ここで、Ｍ＝ＢａまたはＣａである）と、ＭｇＯ、Ｍｇ（ＯＨ）２、またはＭｇ（ＮＯ３）２などの任意の可溶性塩などの異なるマグネシウム化合物と組み合わせた酸化アルミニウム担体とを含むことを特徴とする、化学組成物。
【請求項２】
前記担体が好ましくは、そのスピネル相のアルミン酸マグネシウムであることを特徴とする、請求項１に記載の化学組成物。
【請求項３】
ピロリン酸バリウムまたはピロリン酸カルシウムの量が５乃至６０重量％であることを特徴とする、請求項１または２のいずれか１項に記載の化学組成物。
【請求項４】
ピロリン酸バリウムまたはピロリン酸カルシウムの量が好ましくは３０重量％であることを特徴とする、請求項３に記載の化学組成物。
【請求項５】
酸化アルミニウムの量が４０乃至９０重量％であることを特徴とする、請求項１乃至４のいずれか１項に記載の化学組成物。
【請求項６】
酸化アルミニウムの量が５５重量％であることを特徴とする、請求項５に記載の化学組成物。
【請求項７】
酸化マグネシウムの量が５乃至３０重量％であることを特徴とする、請求項１乃至６のいずれか１項に記載の化学組成物。
【請求項８】
酸化マグネシウムの量が１５重量％であることを特徴とする、請求項７に記載の化学組成物。
【請求項９】
５乃至６０重量％のピロリン酸バリウムまたはピロリン酸カルシウム、４０乃至９０重量％の酸化アルミニウム、および５乃至３０重量％の酸化マグネシウムを含むことを特徴とする、請求項１乃至８のいずれか１項に記載の化学組成物。
【請求項１０】
請求項１乃至９の化学組成物を生成する方法であって、該方法が：
ｉ）（ＮＨ４）２ＨＰＯ４またはＨ３ＰＯ４などのリン源溶液と（Ｂａ（ＮＯ３）２およびＢａＣｌ２などの硝酸塩型または塩化物型のＢａまたはＣａ源溶液とを混合し、ｉｉ）高速で攪拌しながらｐＨが７．５を超えるまでＮＨ４ＯＨ溶液を前記溶液に添加することによって共沈殿させて、１μｍ未満の粒径の有するＢａＨＰＯ４またはＣａＨＰＯ４を得、ｉｉｉ）前記ステップの固体を７５０乃至８２０℃の温度で焼成して約１μｍの粒径を有するＰＢＡおよびＰＣＡを得るステップを含む、ａ）ＢａＨＰＯ４またはＣａＨＰＯ４の共沈殿または焼成によりピロリン酸塩を調製するステップと、
ｉ）ＨＮＯ３またはＨＣｌなどの無機酸あるいは酢酸または特にギ酸などの有機酸の存在下で酸化アルミニウム、好ましくはアルミナを部分溶解するステップと、ｉｉ）ＭｇＯまたは水酸化アルミニウム懸濁液を添加するステップと、ｉｉｉ）ＮＨ４ＯＨ溶液を添加することによりｐＨを４．０より大きく、好ましくは４．５より大きく調整するステッップとを含む、ｂ）担体を調製するステップと、
ｃ）ＰＢＡまたはＰＣＡ懸濁液を前記担体に添加し、散布（aspersion）によって乾燥させるステップとを含んでなることを特徴とする、方法。
【請求項１１】
ステージｂ）の第１ステップで用いられる酸が好ましくはギ酸であることを特徴とする、請求項１０に記載の方法。
【請求項１２】
ステージｂ）の第１ステップが分散剤を添加するステップを含むことを特徴とする、請求項１０または１１に記載の方法。
【請求項１３】
ステージｂ）の第１ステップが、分散剤として（ＮａＰＯ４）６を０．１乃至２％の濃度で添加するステップを含むことを特徴とする、請求項１０に記載の方法。
【請求項１４】
前記化合物が請求項１０乃至１３のいずれか１項に記載のプロセスを用いて得られることを特徴とする、請求項１乃至９のいずれか１項に記載の化学組成物。
【発明の詳細な説明】
【技術分野】
【０００１】
本発明は、金属、特にバナジウムの含有量が高い原料を処理してＳＯ２の存在下で係る金属を捕捉することができ、且つ、そのようにして、工業用プロセスユニットにおける接触分解触媒の活性および選択性を保持することのできる化学組成物に向けられたものである。それらの活性相（ピロリン酸バリウムまたはピロリン酸カルシウム）の結晶構造の保持を可能にするとともに、それを添加剤として市販のユニットに使用するための最小の物理的特性を同時に提供するこれらの組成物の調製方法も本発明の一部である。
【背景技術】
【０００２】
原料に由来するバナジウムおよびナトリウムなどの金属の作用による触媒の活性の不可逆的損失は、流動接触分解装置の主要な操業上の問題の１つである。再生器の非常に厳しい熱水条件下で生じるこの触媒破壊は、有用な製品の収率を低減するだけでなく、新鮮な触媒のユニットへの添加を増大させることにより製造コストも著しく増大させる。
【０００３】
この問題を解決するための２つの異なる方法が文献に提唱されており、それらはゼオライトなどの触媒の個々の成分、基質、およびバナジウムトラップが触媒インベントリに加えられる他のものにおいてバナジウムに対する耐性を改善するものである。
【０００４】
文献にある特許付与された様々な活性成分のうち、工業レベルで適用されるものとしては、希土類酸化物、具体的にはＬａ２Ｏ３が際立って素晴らしいものである（特許文献１〜８）。文献は添加剤ＲＶ４、Ｌａ２Ｏ３をベースにしたバナジウムトラップには平衡触媒におけるバナジウムの破壊作用を中和する能力が僅か２０％しかないことを報告しており、このことは様々な市販の用途で観察されている。
【０００５】
工業的に使用されるその他の活性成分は、その商業利用に関する利用可能な成績はないが、触媒処方に添加されるか（特許文献９）、または独立粒子に添加剤として添加される（特許文献１０および１１）、純粋な、またはドロマイトおよびセピオライトなどのカルシウムおよびマグネシウムを含有する材料と混合された、ＭｇＯおよびＣａＯなどのアルカリ土類金属に相当する。
【０００６】
元素周期表の相当な部分が元素形態あるいは関連する酸化物またはリン酸塩として、バナジウムトラップの活性成分として特許付与されているということを上記情報に加えられる。
【０００７】
ここで、バナジウムトラップの活性成分はそれ自身を工業用装置に加えることはできない。これらは、一体粒子を形成するためのその調製プロセス中に触媒に加えることができるか、または独立粒子を形成するために担体上に付着させることができる。独立粒子化学組成物を使用することは、装置の要求に従ってシステムに加えることができるという利点が得られる。
【０００８】
独立粒子バナジウムトラップは接触分解化学組成物（流動接触分解（ＦＣＣ））であり、そういうものとしてＦＣＣ触媒と同じ特徴（すなわち、工業用装置に存在する過度の工業条件を支援するためのサイズ、サイズ分布、形状および機械的強度）を有する必要があり、十分に露出された活性領域である触媒において最も重要な特性（すなわち、活性化合物の最大の分散性およびアクセシビリティ）であり得る。
【０００９】
これらの特徴を有する化学組成物は３種類の構成要素、つまり担体、活性相およびバインダによって基本的に構成される。担体は、機械的強度と、比表面積、細孔容積および平均孔径などのテクスチャ特性とをトラップに付与するのに有用である。バインダの機能はその名が示す通り、担体と活性成分との間に堅固な結合性を維持し、これにより最終製品の磨耗性に対する形態学的特性および機械的抵抗性を確保することである。
【００１０】
前記化学組成物の担体およびバインダを適切に選択することは、その両方の場合、活性成分−バインダまたは活性成分−担体の相互作用がバナジウムを捕捉するための新しい失活化合物を生じ得るため、工業施設でのその信頼性を決定するものとなる。
【００１１】
上記から、バナジウムトラップの使用は文献では新しいものではないが、それにもかかわらず、またバナジウムの作用を中和することのできる多数の物質が存在しているにもかかわらず、前記例の大半では、それらの成績は実験室規模でしか期待できないことは明白である。工業利用とのこの食い違いは、バナジウムを捕捉するトラップの能力を妨げる商業運転において硫黄化合物ＳＯＸが存在することが原因である。
【００１２】
実験室においてより期待できる化合物の幾つかは、Ｍ（ＰＯ３）２、Ｍ２Ｐ２Ｏ７、Ｍ３（ＰＯ４）２、Ｍ１０（ＯＨ）２（ＰＯ４）６、Ｍ（Ｈ２ＰＯ４）２、ＭＨＰＯ４、３Ｍ３（ＰＯ４）２．ＭＣＯ３、Ｍ（Ｈ２ＰＯ２）２、ＭＨＰＯ３、Ｍ（ＰＯ２）２、Ｍ２Ｐ２Ｏ７、Ｍ３（ＰＯ４）２、Ｍ１０（ＯＨ）２（ＰＯ４）６、Ｍ（Ｈ２ＰＯ４）２、ＭＨＰＯ４３Ｍ３（ＰＯ４）２．ＭＣＯ３、Ｍ（Ｈ２ＰＯ２）２、ＭＨＰＯ３、Ｍ（ＰＯ２）２、Ｍ２Ｐ２Ｏ６、およびＡ（ＰＯ３）３（ここで、Ｍは二価金属（例えば、Ｂｅ、Ｍｇ、Ｃａ、Ｓｒ、Ｂａ、Ｚｎ、Ｃｄ、およびＰｂ）を表し、ＡはＶｉｖ価ならびにＶｖ価の安定化合物の形態のバナジウムを中和することのできる三価金属（例えば、Ａｌ、Ｇａ、Ｉｎ、Ａｓ、Ｓｂ、Ｂｉ、Ｌａ、Ｃｅ、Ｐｒ、Ｎｄ、Ｐｍ、Ｓｍ、Ｅｕ、Ｇｄ））などの異なる無機リン化合物を開示する特許文献１２に報告されている。前記適用に従えば、分解触媒におけるバナジウム不動態化への直接適用について最良の結果を示すリン化合物は、Ｂａ（ＰＯ３）２、Ｂａ２Ｐ２Ｏ７、Ｂａ３（ＰＯ４）２、Ｂａ１０（ＯＨ）２（ＰＯ４）６、およびそれらの混合物である。
【００１３】
ピロリン酸バリウム（ＰＢＡ）およびピロリン酸カルシウム（ＰＣＡ）は、酸化還元（ＲＥＤＯＸ）機構によりバナジウムの破壊作用を中和することができる活性成分であることが報告されている。この機構は、塩基性活性成分が酸性バナジウム酸化物と反応するという文献に報告されている機構とは異なるものである。この特性は工業用再生器に存在する硫黄酸化物ＳＯｘによって活性成分の望ましくない中和反応を回避する。
【００１４】
特許文献１２は、異なる担体（例えば、特に、アルミナ、シリカ、酸化マグネシウム、ケイ酸アルミナ）に堆積させることによるＰＢＡならびにＰＣＡトラップの調製も報告している。引用した特許にある前記活性剤および担体を用いて作製された異なる調製物によって、本発明者らはシリカ、アルミナまたはシリカアルミナに担持されたＰＢＡは、ＳＯｘの存在下ではバナジウムを捕捉する能力を示さないＢａ３（ＰＯ４）２、ＡｌＰＯ４、ＢａＨＰＯ４などの異なるタイプのリン酸塩およびＢａ８Ａｌ２Ｏ１１の酸化物に完全に分解するのでトラップは役に立たなくなるということを観察することができた。上記に加え、ＭｇＯが担体である場合、低表面積であることおよび水の存在下で焼結する傾向が高いことを示すので、この担体とのトラップ同化（trap elaboration）は不都合である。
【００１５】
他方、クロロヒドロール（Chlorhydrol）またはケイ酸ナトリウムなどの異なるバインダを用いたＰＢＡに基づくトラップ調製物が、ＤＲＸ回折スペクトル分析によって、ＰＢＡがこれらの調製物中で分解してリンおよびバリウムを含んだ異なる酸化アルミニウムおよびシリカ酸化物を生じることが示された。
【００１６】
これらの先例からは、それらがアルミナおよびシリカなど一般に使用される担体のヒドロキシル基に対して高い活性を呈し、これがこれらのリン酸塩の破壊を引き起こすとともに効果的なトラップの生成を妨げるので、現状技術では、接触分解プロセスのためにピロリン酸バリウムおよびピロリン酸カルシウムに基づいてバナジウムトラップを調製する際に伴うすべての欠点の解決策が存在しないことが明らかとなった。
【先行技術文献】
【特許文献】
【００１７】
【特許文献１】米国特許第５，６０３，８２３号
【特許文献２】米国特許第５，０７７，２６３号
【特許文献３】米国特許第５，００１，０９６号
【特許文献４】米国特許第４，９００，４２８号
【特許文献５】米国特許第４，５１５，６８３号
【特許文献６】米国特許第４，９２１，８２４号
【特許文献７】米国特許第５，３０４，２９９号
【特許文献８】米国特許第５，３６４，５１６号
【特許文献９】米国特許第４，９８８，６５４号
【特許文献１０】米国特許第５，００２，６５３号
【特許文献１１】米国特許第５，０７１，８０７号
【特許文献１２】米国特許第６，１５９，８８７号
【発明の概要】
【発明が解決しようとする課題】
【００１８】
ＰＢＡまたはＰＣＡは、少なくとも実験室においてはＳＯｘの存在下でバナジウムを捕捉するための最も有望な物質の一部であるので、前述の不都合を克服するトラップまたはトラップの製造を可能にする方法を有することが望ましい。
【課題を解決するための手段】
【００１９】
本発明は、上記不利を克服するだけでなく、接触分解装置において重質原料を処理しながら触媒を保護することができることが明らかである、現行の技術に存在する他のどの触媒よりも優れたバナジウムトラップを調製するための処方および方法を提供する。
【００２０】
本願の主張される発明は、原料中に存在するバナジウムが係るプロセスに用いられる触媒成分を被毒化し、破壊してその活性ならびにガソリンなどの有用な産物の収率を低減させる炭化水素接触分解プロセスに有用である。触媒の被毒および破壊を回避するためには、バナジウム用の触媒と競合する添加剤を用いる必要がある。本出願人はアルミニウムまたはマグネシウムをベースにした基材上に担持されたＰＢＡまたはＰＣＡを適用すれば、それらをバナジウムと反応させて、接触分解プロセスの条件下でバナジウムがその４価ならびに５価の酸化状態において安定化される安定した化合物を形成することが可能になることを明らかにした。
【発明を実施するための形態】
【００２１】
したがって、本発明の第１の態様は、汚染物質としてバナジウムを含有する炭化水素接触分解プロセスに有用な化学組成物を提供し、該化学組成物がピロリン酸塩Ｍ２Ｐ２Ｏ７（ここでＭ＝ＢａまたはＣａである）と、ＭｇＯ、Ｍｇ（ＯＨ）２、またはＭｇ（ＮＯ３）２などの任意の可溶性塩などの異なるマグネシウム化合物と組み合わせた酸化マグネシウム担体とを含むことを特徴とする。
【００２２】
具体的には、本発明はピロリン酸バリウムまたはピロリン酸カルシウムと、そのスピネル相のアルミン酸マグネシウム担体とを含む組成物を指す。
【００２３】
本発明の組成物は、１０乃至６０重量％のピロリン酸バリウムまたはピロリン酸カルシウム、６０乃至９０重量％の酸化アルミニウム、および１０乃至４０重量％の酸化マグネシウムを含むことを特徴とする。好ましくは、本発明の組成物は、３０％のピロリン酸バリウムまたはピロリン酸カルシウム、５５重量％の酸化アルミニウム、１５重量％の酸化マグネシウムを含む。
【００２４】
第２の態様では、本願は本発明の組成物を製造するための方法にも向けられており、該方法は次のステップを含む：
−２種の溶液（（ＮＨ４）２ＨＰＯ４またはＨ３ＰＯ４などの第１のリン源と（Ｂａ（ＮＯ３）２およびＢａＣｌ２から選択された硝酸塩型または塩化物型のＢａまたはＣａの第２の源）の共沈殿によって生成したピロリン酸塩の前駆体塩であるＢａＨＰＯ４またはＣａＨＰＯ４を焼成することによりピロリン酸塩を調製する。１μｍ未満の粒径の有するＢａＨＰＯ４またはＣａＨＰＯ４を得るために、共沈殿は高速で攪拌しながらｐＨが７．５を超えるまでＮＨ４ＯＨ溶液を上記溶液に添加することによって実行する。次いで、これらの固体を７５０乃至８２０℃の温度で焼成して約１μｍの粒径を有するＰＢＡおよびＰＣＡをそれぞれ得る。
−ＨＮＯ３またはＨＣｌなどの無機酸あるいは酢酸または特にギ酸などの有機酸の存在下で酸化アルミニウム、好ましくはベーマイト型水酸化アルミニウムを部分溶解することにより、担体を別個に調製する。熟成時間後、ＭｇＯまたは水酸化マグネシウム懸濁液をアルミナ懸濁液に添加してＮＨ４ＯＨ溶液を添加することによりｐＨを４．０より大きく、好ましくは４．５より大きく調整する。
−上記のように得られたＰＢＡまたはＰＣＡ懸濁液を前ステップの担体に添加し、最後に、得られた懸濁液を散布（dispersion）によって乾燥させて、工業プロセスで使用するのに必要な機械的強度を有するバナジウムトラップマイクロスフェアを得る。
【００２５】
この手順を用いて、活性相の結晶構造がバナジウムを捕捉するその最大の能力で維持される。この形態のバナジウム不動態化は、それが一般に使用されるバナジウムトラップ用の硫酸の競合を回避または最小化するので、従来の酸−塩基機構よりも優れている。
【００２６】
本発明の用途および利点を説明するために以下の実施例を示す。しかしながら、以下の実施例は本発明の範囲を限定しようとするものではない。
【実施例１】
【００２７】
８０ｇのプロトタイプを調製するために、以下のものを使用する：
−ベーマイト型水酸化アルミニウム  １００ｇ
−９８％ギ酸  ５５．１ｇ
−ヘキサメタリン酸ナトリウム（ＮａＰＯ４）６  ０．３ｇ
−脱塩水  １７８．２ｇ
【００２８】
分散剤（ＮａＰＯ４）６を水に添加し、次いでギ酸を加えた後、水酸化アルミニウムを添加して、３０重量％の懸濁液を形成し、次いでその懸濁液を激しく攪拌する。最後に、濃縮水酸化アンモニウムを添加することによって、ｐＨを４．５を超える値に調整する。
【００２９】
その最終懸濁液を乾燥機装填容器（dryer loading container）に入れる。乾燥させ、篩過した最終プロトタイプを７５０乃至８２０℃の温度で２時間、マッフル炉で焼成する。
【実施例２】
【００３０】
１３３．３ｇのプロトタイプを調製するために、以下のものを使用する：
−ベーマイト型水酸化アルミニウム  １１２．１５ｇ
−ＭｇＯ懸濁液  ２０ｇ
−９８％ギ酸  ２９．５ｇ
−ヘキサメタリン酸ナトリウム（ＮａＰＯ４）６  ０．４ｇ
−脱塩水  ２００ｇ
【００３１】
分散剤（ＮａＰＯ４）６を水に添加し、次いでギ酸を加えた後、水酸化アルミニウムを添加して、３０重量％の懸濁液を形成し、次いでその懸濁液を激しく攪拌する。次に、ＭｇＯ懸濁液を添加し、その混合物を激しく攪拌する。最後に、濃縮水酸化アンモニウムを添加することによって、ｐＨを４．５を超える値に調整する。
【００３２】
最後に、その懸濁液を乾燥機装填容器に入れる。乾燥させ、篩過した最終的なプロトタイプを７５０乃至８２０℃の温度で２時間、マッフル炉で焼成する。
【実施例３】
【００３３】
１５３．３ｇのプロトタイプを調製するために、以下のものを使用する：
−ベーマイト型水酸化アルミニウム  １１２．１５ｇ
−ＭｇＯ懸濁液  ４０ｇ
−９８％ギ酸  ２９．５ｇ
−ヘキサメタリン酸ナトリウム（ＮａＰＯ４）６  ０．４ｇ
−脱塩水  ２００ｇ
【００３４】
分散剤（ＮａＰＯ４）６を水に添加し、次いでギ酸を加えた後、水酸化アルミニウムを添加して、３０重量％の懸濁液を形成し、次いでその懸濁液を激しく攪拌する。次に、ＭｇＯ懸濁液を添加し、その混合物を激しく攪拌する。最後に、濃縮水酸化アンモニウムを添加することによって、ｐＨを４．５を超える値に調整する。
【００３５】
最後に、その懸濁液を乾燥機装填容器に入れる。乾燥させ、篩過した最終的なプロトタイプを７５０乃至８２０℃の温度で２時間、マッフル炉で焼成する。
【実施例４】
【００３６】
５０ｇのプロトタイプを調製するために、以下のものを使用する：
−ベーマイト型水酸化アルミニウム  ５３．５ｇ
−粒径１μｍ未満のＰＢＡ  １５ｇ
−９８％ギ酸  ２９．５ｇ
−ヘキサメタリン酸ナトリウム（ＮａＰＯ４）６  ０．１６０６ｇ
−脱塩水  ９５．４ｇ
【００３７】
分散剤（ＮａＰＯ４）６を水に添加し、次いでギ酸を加えた後、水酸化アルミニウムを添加して、３０重量％の懸濁液を形成し、次いでその懸濁液を激しく攪拌する。次に、濃縮水酸化アンモニウム溶液を添加することによって懸濁液のｐＨを４．０まで上げる。並行して、ＰＢＡを水を用いて１／１の比で懸濁させ、激しく攪拌する。
【００３８】
このＰＢＡ懸濁液を水酸化アルミニウムに添加し、１分間連続して攪拌する。
【００３９】
最終の懸濁液を乾燥機装填容器に入れる。乾燥させ、篩過した最終的なプロトタイプを７５０乃至８２０℃の温度で２時間、マッフル炉で焼成する。
【実施例５】
【００４０】
１３３．３ｇのプロトタイプを調製するために、以下のものを使用する：
−ベーマイト型水酸化アルミニウム  １１２．５ｇ
−粒径１μｍ未満のＰＢＡ  ４０ｇ
−ＭｇＯ懸濁液  ２０ｇ
−９８％ギ酸  ２９．５ｇ
−ヘキサメタリン酸ナトリウム（ＮａＰＯ４）６  ０．４ｇ
−脱塩水  ２００ｇ
【００４１】
分散剤（ＮａＰＯ４）６を水に添加し、次いでギ酸を加えた後、水酸化アルミニウムを添加して、３０重量％の懸濁液を形成し、次いでその懸濁液を激しく攪拌する。次に、激しく攪拌を続けながらＭｇＯ懸濁液を添加する。次いで、濃縮水酸化アンモニウムを添加することによって、懸濁液のｐＨを４．０より大きく調整する。
【００４２】
最後に、攪拌を続けながら粉末状のＰＢＡを添加する。
【００４３】
最後に、その懸濁液を乾燥機装填容器に入れる。乾燥させ、篩過した最終的なプロトタイプを７５０乃至８２０℃の温度で２時間、マッフル炉で焼成する。
【００４４】
熱水条件下のトラップ評価
市販の新鮮な触媒混合物であるＣＡＴＦとバナジウムトラップとの１０重量％プロトタイプにシクロヘキサンに溶解したバナジウム源（３．４％バナジウム濃縮ガスオイル）から初期含浸法により０．６重量％のバナジウムを含浸させる。この固体を最初は１２０℃の温度まで加熱し、さらに２時間この温度を維持しながらマッフル炉で焼成する。次いで、１０℃／分の速度で６００℃まで温度を迅速に上昇させ、この温度で固体をさらに２時間放置する。
【００４５】
焼成後、（バナジウムを含むか、または含まない）ＣＡＴＦサンプルとＣＡＴＦ／プロトタイプ／０ｇとの混合物を乾燥空気流下の連続流および固定床反応器に入れる。固体を３〜４℃／分で８１５℃まで緩やかに加熱する。この温度に達したら、４５℃の一定温度に液体水を維持する飽和器に空気を流す。このような条件下で、空気流を１８％水（モル分分率）で飽和させ、この空気流を触媒床に２０．５時間流す。この期間の終わりに、この失活化流を同じ温度でさらに１時間乾燥窒素に切り換え、次いで、乾燥窒素流を維持しながらこのシステムを室温まで迅速に冷却する。
【００４６】
表１および２は上記実施例１〜５に従って調製したトラップの特徴付けおよび失活化後の混合物のＭＡＴ（マイクロ活性分析）の成績を示す。
【００４７】
【表１】
2010511768.tif 000002
【００４８】
【表２】
2010511768.tif 000003
【００４９】
これら２つの表の成績からは、担体がアルミナであってもアルミナ−ＭｇＯの混合物であっても、熱水条件下では単独でバナジウムトラップとしての特性を有することが認められる。
【００５０】
２１．５％ＭｇＯと７８．５％アルミナとの混合物を用いる場合、保護を有するアルミン酸マグネシウムのスピネル相が６９．１％の有用な産物（ガソリン＋ＧＬＰ）の上に形成されることがわかるが、実施例３において生じるように、混合物中にＭｇＯが過剰にある場合、有用な産物上の保護は１０．５％まで低下する。後者はＭｇＯの遊離相がアルミン酸マグネシウムのスピネル相においては有害な作用があることの証拠である。
【００５１】
実施例４のプロトタイプの興味深い別の側面は、この調製ではＰＢＡは完全に破壊されたことに加え、純粋なアルミナにおいて観察された保護を上回る保護が認められることである。
【００５２】
また、最良の保護特性は実施例２のアルミニウムとＭｇＯとの組み合わせおよび実施例５によって生成された本発明の添加用処方において示されることは強調する価値がある。
【００５３】
ＳＯ２存在下のＣＰＳサイクルによるトラップ評価
市販の触媒とトラップと８０００ｐｐｍのバナジウム（１００ｇ）との混合物を流動床に投入して周期的酸化還元失活化プロセス（４０サイクル）に供する。
【００５４】
マッフル炉で焼成し、失活化温度に達した後、触媒に吸着された酸素を真空排気するために、流動床に窒素流を１０分間流す。第２段階では、５０％プロピレンと５０％蒸気とを含んだ流れを触媒の流動床に更に１０分間流す。次いで、触媒を再度窒素流で１０分間真空排気し、最後に、４％ＳＯ２を含んだ５０％空気と５０％蒸気とからなる流れで処理する。この手順を４０回繰り返す。全手順の間、温度は７８８℃で一定のままとする。
【００５５】
表３は０．８重量％のバナジウムを有する触媒、バナジウムを有さない触媒、および１０％の調製した異なるプロトタイプを有する触媒混合物（０．８重量％バナジウムを含浸させた混合物）のＭＡＴ（マイクロ活性試験）の成績を示す。
【００５６】
【表３】
2010511768.tif 000004
【００５７】
示した成績からは、アルミナからまたはアルミナとマグネシウムとの混合物から構成された担体は、水蒸気および空気による失活化とは異なり、ＳＯ２存在下（空気中２％モル）では、バナジウムを捕捉するどのような種類の能力も如何にして示さないかが強調される。このことはバナジウムトラップとして現状技術に報告された固体がＳＯ２存在下（工業用ユニットと同様の背景）でそのように働かない理由を説明するものである。
【００５８】
対照的に、市販の触媒およびバナジウムと混合された、酸化アルミニウムと酸化マグネシウムとの混合物上に担持されたＰＢＡから成る固体は、ＳＯ２存在下で、熱水失活化において観察される有用な産物の収率を保護する同じ能力をほぼ維持する。
【手続補正書】
【提出日】平成20年10月6日(2008.10.6)
【手続補正１】
【補正対象書類名】明細書
【補正対象項目名】全文
【補正方法】変更
【補正の内容】
【発明の詳細な説明】
【技術分野】
【０００１】
本発明は、金属、特にバナジウムの含有量が高い原料を処理してＳＯ２の存在下で係る金属を捕捉することができ、且つ、そのようにして、工業用プロセスユニットにおける接触分解触媒の活性および選択性を保持することのできる化学組成物に向けられたものである。それらの活性相（ピロリン酸バリウムまたはピロリン酸カルシウム）の結晶構造の保持を可能にするとともに、それを添加剤として市販のユニットに使用するための最小の物理的特性を同時に提供するこれらの組成物の調製方法も本発明の一部である。
【背景技術】
【０００２】
原料に由来するバナジウムおよびナトリウムなどの金属の作用による触媒の活性の不可逆的損失は、流動接触分解装置の主要な操業上の問題の１つである。再生器の非常に厳しい熱水条件下で生じるこの触媒破壊は、有用な製品の収率を低減するだけでなく、新鮮な触媒のユニットへの添加を増大させることにより製造コストも著しく増大させる。
【０００３】
この問題を解決するための２つの異なる方法が文献に提唱されており、それらはゼオライトなどの触媒の個々の成分、基質、およびバナジウムトラップが触媒インベントリに加えられる他のものにおいてバナジウムに対する耐性を改善するものである。
【０００４】
文献にある特許付与された様々な活性成分のうち、工業レベルで適用されるものとしては、希土類酸化物、具体的にはＬａ２Ｏ３が際立って素晴らしいものである（特許文献１〜８）。文献は添加剤ＲＶ４、Ｌａ２Ｏ３をベースにしたバナジウムトラップには平衡触媒におけるバナジウムの破壊作用を中和する能力が僅か２０％しかないことを報告しており、このことは様々な市販の用途で観察されている。
【０００５】
工業的に使用されるその他の活性成分は、その商業利用に関する利用可能な成績はないが、触媒処方に添加されるか（特許文献９）、または独立粒子に添加剤として添加される（特許文献１０および１１）、純粋な、またはドロマイトおよびセピオライトなどのカルシウムおよびマグネシウムを含有する材料と混合された、ＭｇＯおよびＣａＯなどのアルカリ土類金属に相当する。
【０００６】
元素周期表の相当な部分が元素形態あるいは関連する酸化物またはリン酸塩として、バナジウムトラップの活性成分として特許付与されているということを上記情報に加えられる。
【０００７】
ここで、バナジウムトラップの活性成分はそれ自身を工業用装置に加えることはできない。これらは、一体粒子を形成するためのその調製プロセス中に触媒に加えることができるか、または独立粒子を形成するために担体上に付着させることができる。独立粒子化学組成物を使用することは、装置の要求に従ってシステムに加えることができるという利点が得られる。
【０００８】
独立粒子バナジウムトラップは接触分解化学組成物（流動接触分解（ＦＣＣ））であり、そういうものとしてＦＣＣ触媒と同じ特徴（すなわち、工業用装置に存在する過度の工業条件を支援するためのサイズ、サイズ分布、形状および機械的強度）を有する必要があり、十分に露出された活性領域である触媒において最も重要な特性（すなわち、活性化合物の最大の分散性およびアクセシビリティ）であり得る。
【０００９】
これらの特徴を有する化学組成物は３種類の構成要素、つまり担体、活性相およびバインダによって基本的に構成される。担体は、機械的強度と、比表面積、細孔容積および平均孔径などのテクスチャ特性とをトラップに付与するのに有用である。バインダの機能はその名が示す通り、担体と活性成分との間に堅固な結合性を維持し、これにより最終製品の磨耗性に対する形態学的特性および機械的抵抗性を確保することである。
【００１０】
前記化学組成物の担体およびバインダを適切に選択することは、その両方の場合、活性成分−バインダまたは活性成分−担体の相互作用がバナジウムを捕捉するための新しい失活化合物を生じ得るため、工業施設でのその信頼性を決定するものとなる。
【００１１】
上記から、バナジウムトラップの使用は文献では新しいものではないが、それにもかかわらず、またバナジウムの作用を中和することのできる多数の物質が存在しているにもかかわらず、前記例の大半では、それらの成績は実験室規模でしか期待できないことは明白である。工業利用とのこの食い違いは、バナジウムを捕捉するトラップの能力を妨げる商業運転において硫黄化合物ＳＯＸが存在することが原因である。
【００１２】
実験室においてより期待できる化合物の幾つかは、Ｍ（ＰＯ３）２、Ｍ２Ｐ２Ｏ７、Ｍ３（ＰＯ４）２、Ｍ１０（ＯＨ）２（ＰＯ４）６、Ｍ（Ｈ２ＰＯ４）２、ＭＨＰＯ４、３Ｍ３（ＰＯ４）２．ＭＣＯ３、Ｍ（Ｈ２ＰＯ２）２、ＭＨＰＯ３、Ｍ（ＰＯ２）２、Ｍ２Ｐ２Ｏ７、Ｍ３（ＰＯ４）２、Ｍ１０（ＯＨ）２（ＰＯ４）６、Ｍ（Ｈ２ＰＯ４）２、ＭＨＰＯ４３Ｍ３（ＰＯ４）２．ＭＣＯ３、Ｍ（Ｈ２ＰＯ２）２、ＭＨＰＯ３、Ｍ（ＰＯ２）２、Ｍ２Ｐ２Ｏ６、およびＡ（ＰＯ３）３（ここで、Ｍは二価金属（例えば、Ｂｅ、Ｍｇ、Ｃａ、Ｓｒ、Ｂａ、Ｚｎ、Ｃｄ、およびＰｂ）を表し、ＡはＶｉｖ価ならびにＶｖ価の安定化合物の形態のバナジウムを中和することのできる三価金属（例えば、Ａｌ、Ｇａ、Ｉｎ、Ａｓ、Ｓｂ、Ｂｉ、Ｌａ、Ｃｅ、Ｐｒ、Ｎｄ、Ｐｍ、Ｓｍ、Ｅｕ、Ｇｄ））などの異なる無機リン化合物を開示する特許文献１２に報告されている。前記適用に従えば、分解触媒におけるバナジウム不動態化への直接適用について最良の結果を示すリン化合物は、Ｂａ（ＰＯ３）２、Ｂａ２Ｐ２Ｏ７、Ｂａ３（ＰＯ４）２、Ｂａ１０（ＯＨ）２（ＰＯ４）６、およびそれらの混合物である。
【００１３】
ピロリン酸バリウム（ＰＢＡ）およびピロリン酸カルシウム（ＰＣＡ）は、酸化還元（ＲＥＤＯＸ）機構によりバナジウムの破壊作用を中和することができる活性成分であることが報告されている。この機構は、塩基性活性成分が酸性バナジウム酸化物と反応するという文献に報告されている機構とは異なるものである。この特性は工業用再生器に存在する硫黄酸化物ＳＯｘによって活性成分の望ましくない中和反応を回避する。
【００１４】
特許文献１２は、異なる担体（例えば、特に、アルミナ、シリカ、酸化マグネシウム、ケイ酸アルミナ）に堆積させることによるＰＢＡならびにＰＣＡトラップの調製も報告している。引用した特許にある前記活性剤および担体を用いて作製された異なる調製物によって、本発明者らはシリカ、アルミナまたはシリカアルミナに担持されたＰＢＡは、ＳＯｘの存在下ではバナジウムを捕捉する能力を示さないＢａ３（ＰＯ４）２、ＡｌＰＯ４、ＢａＨＰＯ４などの異なるタイプのリン酸塩およびＢａ８Ａｌ２Ｏ１１の酸化物に完全に分解するのでトラップは役に立たなくなるということを観察することができた。上記に加え、ＭｇＯが担体である場合、低表面積であることおよび水の存在下で焼結する傾向が高いことを示すので、この担体とのトラップ同化（trap elaboration）は不都合である。
【００１５】
他方、クロロヒドロール（Chlorhydrol）またはケイ酸ナトリウムなどの異なるバインダを用いたＰＢＡに基づくトラップ調製物が、ＤＲＸ回折スペクトル分析によって、ＰＢＡがこれらの調製物中で分解してリンおよびバリウムを含んだ異なる酸化アルミニウムおよびシリカ酸化物を生じることが示された。
【００１６】
これらの先例からは、それらがアルミナおよびシリカなど一般に使用される担体のヒドロキシル基に対して高い活性を呈し、これがこれらのリン酸塩の破壊を引き起こすとともに効果的なトラップの生成を妨げるので、現状技術では、接触分解プロセスのためにピロリン酸バリウムおよびピロリン酸カルシウムに基づいてバナジウムトラップを調製する際に伴うすべての欠点の解決策が存在しないことが明らかとなった。
【先行技術文献】
【特許文献】
【００１７】
【特許文献１】米国特許第５，６０３，８２３号
【特許文献２】米国特許第５，０７７，２６３号
【特許文献３】米国特許第５，００１，０９６号
【特許文献４】米国特許第４，９００，４２８号
【特許文献５】米国特許第４，５１５，６８３号
【特許文献６】米国特許第４，９２１，８２４号
【特許文献７】米国特許第５，３０４，２９９号
【特許文献８】米国特許第５，３６４，５１６号
【特許文献９】米国特許第４，９８８，６５４号
【特許文献１０】米国特許第５，００２，６５３号
【特許文献１１】米国特許第５，０７１，８０７号
【特許文献１２】米国特許第６，１５９，８８７号
【発明の概要】
【発明が解決しようとする課題】
【００１８】
ＰＢＡまたはＰＣＡは、少なくとも実験室においてはＳＯｘの存在下でバナジウムを捕捉するための最も有望な物質の一部であるので、前述の不都合を克服するトラップまたはトラップの製造を可能にする方法を有することが望ましい。
【課題を解決するための手段】
【００１９】
本発明は、上記不利を克服するだけでなく、接触分解装置において重質原料を処理しながら触媒を保護することができることが明らかである、現行の技術に存在する他のどの触媒よりも優れたバナジウムトラップを調製するための処方および方法を提供する。
【００２０】
本願の主張される発明は、原料中に存在するバナジウムが係るプロセスに用いられる触媒成分を被毒化し、破壊してその活性ならびにガソリンなどの有用な産物の収率を低減させる炭化水素接触分解プロセスに有用である。触媒の被毒および破壊を回避するためには、バナジウム用の触媒と競合する添加剤を用いる必要がある。本出願人はアルミニウムまたはマグネシウムをベースにした基材上に担持されたＰＢＡまたはＰＣＡを適用すれば、それらをバナジウムと反応させて、接触分解プロセスの条件下でバナジウムがその４価ならびに５価の酸化状態において安定化される安定した化合物を形成することが可能になることを明らかにした。
【発明を実施するための形態】
【００２１】
したがって、本発明の第１の態様は、汚染物質としてバナジウムを含有する炭化水素接触分解プロセスに有用な化学組成物を提供し、該化学組成物がピロリン酸塩Ｍ２Ｐ２Ｏ７（ここでＭ＝ＢａまたはＣａである）と、ＭｇＯ、Ｍｇ（ＯＨ）２、またはＭｇ（ＮＯ３）２などの任意の可溶性塩などの異なるマグネシウム化合物と組み合わせた酸化マグネシウム担体とを含むことを特徴とする。
【００２２】
具体的には、本発明はピロリン酸バリウムまたはピロリン酸カルシウムと、そのスピネル相のアルミン酸マグネシウム担体とを含む組成物を指す。
【００２３】
本発明の組成物は、該組成物の総重量に対して１０乃至６０重量％のピロリン酸バリウムまたはピロリン酸カルシウム、該組成物の総重量に対して６０乃至９０重量％の酸化アルミニウム、および該組成物の総重量に対して１０乃至４０重量％の酸化マグネシウムを含むことを特徴とする。好ましくは、本発明の組成物は、該組成物の総重量に対して３０％のピロリン酸バリウムまたはピロリン酸カルシウム、該組成物の総重量に対して５５重量％の酸化アルミニウム、該組成物の総重量に対して１５重量％の酸化マグネシウムを含む。
【００２４】
第２の態様では、本願は本発明の組成物を製造するための方法にも向けられており、該方法は次のステップを含む：
−２種の溶液（（ＮＨ４）２ＨＰＯ４またはＨ３ＰＯ４などの第１のリン源と（Ｂａ（ＮＯ３）２およびＢａＣｌ２から選択された硝酸塩型または塩化物型のＢａまたはＣａの第２の源）の共沈殿によって生成したピロリン酸塩の前駆体塩であるＢａＨＰＯ４またはＣａＨＰＯ４を焼成することによりピロリン酸塩を調製する。１μｍ未満の粒径の有するＢａＨＰＯ４またはＣａＨＰＯ４を得るために、共沈殿は高速で攪拌しながらｐＨが７．５を超えるまでＮＨ４ＯＨ溶液を上記溶液に添加することによって実行する。次いで、これらの固体を７５０乃至８２０℃の温度で焼成して約１μｍの粒径を有するＰＢＡおよびＰＣＡをそれぞれ得る。
−ＨＮＯ３またはＨＣｌなどの無機酸あるいは酢酸または特にギ酸などの有機酸の存在下で酸化アルミニウム、好ましくはベーマイト型水酸化アルミニウムを部分溶解することにより、担体を別個に調製する。熟成時間後、ＭｇＯまたは水酸化マグネシウム懸濁液をアルミナ懸濁液に添加してＮＨ４ＯＨ溶液を添加することによりｐＨを４．０より大きく、好ましくは４．５より大きく調整する。
−上記のように得られたＰＢＡまたはＰＣＡ懸濁液を前ステップの担体に添加し、最後に、得られた懸濁液を散布（dispersion）によって乾燥させて、工業プロセスで使用するのに必要な機械的強度を有するバナジウムトラップマイクロスフェアを得る。
【００２５】
この手順を用いて、活性相の結晶構造がバナジウムを捕捉するその最大の能力で維持される。この形態のバナジウム不動態化は、それが一般に使用されるバナジウムトラップ用の硫酸の競合を回避または最小化するので、従来の酸−塩基機構よりも優れている。
【００２６】
本発明の用途および利点を説明するために以下の実施例を示す。しかしながら、以下の実施例は本発明の範囲を限定しようとするものではない。
【実施例１】
【００２７】
８０ｇのプロトタイプを調製するために、以下のものを使用する：
−ベーマイト型水酸化アルミニウム  １００ｇ
−９８％ギ酸  ５５．１ｇ
−ヘキサメタリン酸ナトリウム（ＮａＰＯ４）６  ０．３ｇ
−脱塩水  １７８．２ｇ
【００２８】
分散剤（ＮａＰＯ４）６を水に添加し、次いでギ酸を加えた後、水酸化アルミニウムを添加して、係る組成物の総重量の３０重量％の懸濁液を形成し、次いでその懸濁液を激しく攪拌する。最後に、濃縮水酸化アンモニウムを添加することによって、ｐＨを４．５を超える値に調整する。
【００２９】
その最終懸濁液を乾燥機装填容器（dryer loading container）に入れる。乾燥させ、篩過した最終プロトタイプを７５０乃至８２０℃の温度で２時間、マッフル炉で焼成する。
【実施例２】
【００３０】
１３３．３ｇのプロトタイプを調製するために、以下のものを使用する：
−ベーマイト型水酸化アルミニウム  １１２．１５ｇ
−ＭｇＯ懸濁液  ２０ｇ
−９８％ギ酸  ２９．５ｇ
−ヘキサメタリン酸ナトリウム（ＮａＰＯ４）６  ０．４ｇ
−脱塩水  ２００ｇ
【００３１】
分散剤（ＮａＰＯ４）６を水に添加し、次いでギ酸を加えた後、水酸化アルミニウムを添加して、係る組成物の総重量の３０重量％の懸濁液を形成し、次いでその懸濁液を激しく攪拌する。次に、ＭｇＯ懸濁液を添加し、その混合物を激しく攪拌する。最後に、濃縮水酸化アンモニウムを添加することによって、ｐＨを４．５を超える値に調整する。
【００３２】
最後に、その懸濁液を乾燥機装填容器に入れる。乾燥させ、篩過した最終的なプロトタイプを７５０乃至８２０℃の温度で２時間、マッフル炉で焼成する。
【実施例３】
【００３３】
１５３．３ｇのプロトタイプを調製するために、以下のものを使用する：
−ベーマイト型水酸化アルミニウム  １１２．１５ｇ
−ＭｇＯ懸濁液  ４０ｇ
−９８％ギ酸  ２９．５ｇ
−ヘキサメタリン酸ナトリウム（ＮａＰＯ４）６  ０．４ｇ
−脱塩水  ２００ｇ
【００３４】
分散剤（ＮａＰＯ４）６を水に添加し、次いでギ酸を加えた後、水酸化アルミニウムを添加して、係る組成物の総重量の３０重量％の懸濁液を形成し、次いでその懸濁液を激しく攪拌する。次に、ＭｇＯ懸濁液を添加し、その混合物を激しく攪拌する。最後に、濃縮水酸化アンモニウムを添加することによって、ｐＨを４．５を超える値に調整する。
【００３５】
最後に、その懸濁液を乾燥機装填容器に入れる。乾燥させ、篩過した最終的なプロトタイプを７５０乃至８２０℃の温度で２時間、マッフル炉で焼成する。
【実施例４】
【００３６】
５０ｇのプロトタイプを調製するために、以下のものを使用する：
−ベーマイト型水酸化アルミニウム  ５３．５ｇ
−粒径１μｍ未満のＰＢＡ  １５ｇ
−９８％ギ酸  ２９．５ｇ
−ヘキサメタリン酸ナトリウム（ＮａＰＯ４）６  ０．１６０６ｇ
−脱塩水  ９５．４ｇ
【００３７】
分散剤（ＮａＰＯ４）６を水に添加し、次いでギ酸を加えた後、水酸化アルミニウムを添加して、係る組成物の総重量の３０重量％の懸濁液を形成し、次いでその懸濁液を激しく攪拌する。次に、濃縮水酸化アンモニウム溶液を添加することによって懸濁液のｐＨを４．０まで上げる。並行して、ＰＢＡを水を用いて１／１の比で懸濁させ、激しく攪拌する。
【００３８】
このＰＢＡ懸濁液を水酸化アルミニウムに添加し、１分間連続して攪拌する。
【００３９】
最終の懸濁液を乾燥機装填容器に入れる。乾燥させ、篩過した最終的なプロトタイプを７５０乃至８２０℃の温度で２時間、マッフル炉で焼成する。
【実施例５】
【００４０】
１３３．３ｇのプロトタイプを調製するために、以下のものを使用する：
−ベーマイト型水酸化アルミニウム  １１２．５ｇ
−粒径１μｍ未満のＰＢＡ  ４０ｇ
−ＭｇＯ懸濁液  ２０ｇ
−９８％ギ酸  ２９．５ｇ
−ヘキサメタリン酸ナトリウム（ＮａＰＯ４）６  ０．４ｇ
−脱塩水  ２００ｇ
【００４１】
分散剤（ＮａＰＯ４）６を水に添加し、次いでギ酸を加えた後、水酸化アルミニウムを添加して、係る組成物の総重量の３０重量％の懸濁液を形成し、次いでその懸濁液を激しく攪拌する。次に、激しく攪拌を続けながらＭｇＯ懸濁液を添加する。次いで、濃縮水酸化アンモニウムを添加することによって、懸濁液のｐＨを４．０より大きく調整する。
【００４２】
最後に、攪拌を続けながら粉末状のＰＢＡを添加する。
【００４３】
最後に、その懸濁液を乾燥機装填容器に入れる。乾燥させ、篩過した最終的なプロトタイプを７５０乃至８２０℃の温度で２時間、マッフル炉で焼成する。
【００４４】
熱水条件下のトラップ評価
市販の新鮮な触媒混合物であるＣＡＴＦとバナジウムトラップとの１０重量％プロトタイプにシクロヘキサンに溶解したバナジウム源（３．４％バナジウム濃縮ガスオイル）から初期含浸法により０．６重量％のバナジウムを含浸させる。この固体を最初は１２０℃の温度まで加熱し、さらに２時間この温度を維持しながらマッフル炉で焼成する。次いで、１０℃／分の速度で６００℃まで温度を迅速に上昇させ、この温度で固体をさらに２時間放置する。
【００４５】
焼成後、（バナジウムを含むか、または含まない）ＣＡＴＦサンプルとＣＡＴＦ／プロトタイプ／０ｇとの混合物を乾燥空気流下の連続流および固定床反応器に入れる。固体を３〜４℃／分で８１５℃まで緩やかに加熱する。この温度に達したら、４５℃の一定温度に液体水を維持する飽和器に空気を流す。このような条件下で、空気流を１８％水（モル分分率）で飽和させ、この空気流を触媒床に２０．５時間流す。この期間の終わりに、この失活化流を同じ温度でさらに１時間乾燥窒素に切り換え、次いで、乾燥窒素流を維持しながらこのシステムを室温まで迅速に冷却する。
【００４６】
表１および２は上記実施例１〜５に従って調製したトラップの特徴付けおよび失活化後の混合物のＭＡＴ（マイクロ活性分析）の成績を示す。
【００４７】
【表１】
2010511768.tif 000005
【００４８】
【表２】
2010511768.tif 000006
【００４９】
これら２つの表の成績からは、担体がアルミナであってもアルミナ−ＭｇＯの混合物であっても、熱水条件下では単独でバナジウムトラップとしての特性を有することが認められる。
【００５０】
２１．５重量％ＭｇＯと７８．５重量％アルミナとの混合物を用いる場合、保護を有するアルミン酸マグネシウムのスピネル相が６９．１％の有用な産物（ガソリン＋ＧＬＰ）の上に形成されることがわかるが、実施例３において生じるように、混合物中にＭｇＯが過剰にある場合、有用な産物上の保護は１０．５％まで低下する。後者はＭｇＯの遊離相がアルミン酸マグネシウムのスピネル相においては有害な作用があることの証拠である。
【００５１】
実施例４のプロトタイプの興味深い別の側面は、この調製ではＰＢＡは完全に破壊されたことに加え、純粋なアルミナにおいて観察された保護を上回る保護が認められることである。
【００５２】
また、最良の保護特性は実施例２のアルミニウムとＭｇＯとの組み合わせおよび実施例５によって生成された本発明の添加用処方において示されることは強調する価値がある。
【００５３】
ＳＯ２存在下のＣＰＳサイクルによるトラップ評価
市販の触媒とトラップと８０００ｐｐｍのバナジウム（１００ｇ）との混合物を流動床に投入して周期的酸化還元失活化プロセス（４０サイクル）に供する。
【００５４】
マッフル炉で焼成し、失活化温度に達した後、触媒に吸着された酸素を真空排気するために、流動床に窒素流を１０分間流す。第２段階では、５０容量％プロピレンと５０容量％蒸気とを含んだ流れを触媒の流動床に更に１０分間流す。次いで、触媒を再度窒素流で１０分間真空排気し、最後に、４容量％ＳＯ２を含んだ５０容量％空気と５０容量％蒸気とからなる流れで処理する。この手順を４０回繰り返す。全手順の間、温度は７８８℃で一定のままとする。
【００５５】
表３は０．８重量％のバナジウムを有する触媒、バナジウムを有さない触媒、および１０重量％の調製した異なるプロトタイプを有する触媒混合物（０．８重量％バナジウムを含浸させた混合物）のＭＡＴ（マイクロ活性試験）の成績を示す。
【００５６】
【表３】
2010511768.tif 000007
【００５７】
示した成績からは、アルミナからまたはアルミナとマグネシウムとの混合物から構成された担体は、水蒸気および空気による失活化とは異なり、ＳＯ２存在下（空気中２％モル）では、バナジウムを捕捉するどのような種類の能力も如何にして示さないかが強調される。このことはバナジウムトラップとして現状技術に報告された固体がＳＯ２存在下（工業用ユニットと同様の背景）でそのように働かない理由を説明するものである。
【００５８】
対照的に、市販の触媒およびバナジウムと混合された、酸化アルミニウムと酸化マグネシウムとの混合物上に担持されたＰＢＡから成る固体は、ＳＯ２存在下で、熱水失活化において観察される有用な産物の収率を保護する同じ能力をほぼ維持する。
【手続補正２】
【補正対象書類名】特許請求の範囲
【補正対象項目名】全文
【補正方法】変更
【補正の内容】
【特許請求の範囲】
【請求項１】
汚染物質としてバナジウムを含有する、炭化水素接触分解プロセスに有用な化学組成物であって、該化学組成物が、ピロリン酸塩Ｍ２Ｐ２Ｏ７（ここで、Ｍ＝ＢａまたはＣａである）と、そのスピネル相の酸化アルミニウム担体とを含むことを特徴とする、化学組成物。
【請求項２】
ピロリン酸バリウムまたはピロリン酸カルシウムの量が、前記組成物の総重量に対して１０乃至６０重量％であることを特徴とする、請求項１に記載の化学組成物。
【請求項３】
ピロリン酸バリウムまたはピロリン酸カルシウムの量が、前記組成物の総重量に対して好ましくは３０重量％であることを特徴とする、請求項２に記載の化学組成物。
【請求項４】
請求項１に記載の化学組成物を調製する方法であって、該方法がＰＢＡまたはＰＣＡ懸濁液を、そのスピネル相のアルミン酸マグネシウム担体に添加し、散布（aspersion）により乾燥させるステップから成ることを特徴とする、方法。
【請求項５】
そのスピネル相のアルミン酸マグネシウム担体が、ＨＮＯ３またはＨＣｌなどの無機酸あるいは酢酸または特にギ酸などの有機酸の存在下で酸化アルミニウム、好ましくはアルミナを部分的に溶解させ、次いでＭｇＯまたはＭｇ（ＯＨ）２の懸濁液を添加し、ＮＨ４ＯＨ溶液を添加することによりｐＨを４．５より大きく調整することにより得られることを特徴とする、請求項４に記載の化学組成物を調製する方法。
【請求項６】
好ましくは使用される酸がギ酸であることを特徴とする、請求項５に記載の方法。
【請求項７】
酸化アルミニウム添加量が、前記組成物の総重量に対して６０乃至９０重量％であることを特徴とする、請求項５に記載の方法。
【請求項８】
酸化マグネシウムの添加量が、前記組成物の総重量に対して１０乃至４０重量％であることを特徴とする、請求項５に記載の方法。
【請求項９】
そのスピネル相のアルミン酸マグネシウム担体を得るための第１ステップとして分散剤を添加するステップを含むことを特徴とする、請求項５乃至８に記載の方法。
【請求項１０】
前記分散剤が、そのスピネル相のアルミン酸マグネシウムを得るために前記混合物の総重量の０．１乃至２重量％の濃度の（ＮａＰＯ４）６であることを特徴とする、請求項９に記載の方法。
【国際調査報告】
2010511768.tif 000008
2010511768.tif 000009
2010511768.tif 000010
2010511768.tif 000011
2010511768.tif 000012
2010511768.tif 000013
2010511768.tif 000014
2010511768.tif 000015